(57)【特許請求の範囲】
【請求項１】
６枚メッシュ組織と、平織組織と、経糸４本と緯糸４本が交差しない組織とを含み、経糸および緯糸の少なくとも一部に撚糸を用いたことを特徴とする織物。
【請求項２】
経糸および緯糸に用いられる糸の総繊度は５６ｄｔｅｘ〜３３０ｄｔｅｘであることを特徴とする請求項１に記載の織物。
【請求項３】
経糸および緯糸の少なくとも一部に用いられる撚糸の撚数が、３００Ｔ／ｍ〜１８００Ｔ／ｍであることを特徴とする請求項１または２に記載の織物。
【請求項４】
カバーファクターは、２０００〜２６００であることであることを特徴とする請求項１ないし３のいずれか１項に記載の織物。
【請求項５】
波長領域が４００〜７８０ｎｍの可視光線の分光透過率が、５０％以下であることを特徴とする請求項１ないし４のいずれか１項に記載の織物。
【請求項６】
通気量が６０ｃｃ／ｃｍ２／秒以上であることを特徴とする請求項１ないし５のいずれか１項に記載の織物。
【請求項７】
一重織組織からなる織物であることを特徴とする請求項１ないし６のいずれか１項に記載の織物。
【発明の詳細な説明】
【技術分野】
【０００１】
本発明は、通気性と防透性とを同時に有する織物に関する。
【背景技術】
【０００２】
ユニホーム、ブラウス、シャツ、スポーツ用衣服等の用途では、通気性と着用時に肌が透けて見えない防透性とが同時に求められることがある。しかしながら、通気性と防透性とは、通常相反する特性である。例えば、通気性を得るために布帛の織編密度を低くすると、隣り合う糸条間に空隙ができ、この空隙から肌が透けて充分な防透性が得られない。逆に、防透性を得るために布帛の織編密度を高くすると、空気の通りが阻害されて通気性が低下してしまう。
【０００３】
上記のような相反する特性を満足させるために、例えば、特許文献１では、繊維中に艶消し剤を十分に練り込み、該繊維を用いて繊維構造体を構成することが提案されている。かかる方法によれば、繊維自身を透過する光線が艶消し剤によって散乱するため、ある程度防透性は向上する。しかるに、糸条間からの光の通過は避けられないため、やはり織編密度を上げざるを得ず通気性が低下してしまうという問題があった。
【０００４】
他方、特許文献２では、２層構造を有する織物が提案されているが、この２層構造織物は、織物に吸水性重合体を付着させることにより制電性や吸汗性を向上させることを目的とするものであり、防透性及び通気性の点で満足とはいえなかった。
【先行技術文献】
【特許文献】
【０００５】
【特許文献１】特許第２８８８５０４号公報
【特許文献２】特開平１０−２７３８８１号公報
【発明の概要】
【発明が解決しようとする課題】
【０００６】
本発明は、上記の背景技術に鑑みてなされたものであって、その目的は、通気性と防透性とを同時に有する織物を提供することにある。
【課題を解決するための手段】
【０００７】
前記課題を解決するために本願発明は、６枚メッシュ組織と、平織組織と、経糸４本と緯糸４本が交差しない組織とを含み、経糸および緯糸の少なくとも一部に撚糸を用いたことを特徴としている。
【０００８】
経糸および緯糸に用いられる糸の総繊度は５６ｄｔｅｘ〜３３０ｄｔｅｘであることが好ましく、単糸繊度は０．７７ｄｔｅｘ〜３．４８ｄｔｅｘであることが好ましい。
【０００９】
経糸および緯糸の少なくとも一部に用いられる撚糸の撚数が、３００Ｔ／ｍ〜１８００Ｔ／ｍであることが好ましい。
【００１０】
カバーファクターは、２０００〜２６００であることが好ましい。
【００１１】
波長領域が４００〜７８０ｎｍの可視光線の分光透過率が、５０％以下であることが好ましい。
【００１２】
通気量が６０ｃｃ／ｃｍ２／秒以上であることが好ましい。
【００１３】
一重織組織からなる織物であることが好ましい。
【発明の効果】
【００１４】
本願発明によれば、通気性と防透性とを同時に有する織物を提供することができる。
【図面の簡単な説明】
【００１５】
【図１】図１は本発明の織物を構成する織組織の一つである平織組織を示す図である。
【図２】図２は本発明の織物を構成する織組織の一つである４−４浮き組織（経糸４本と緯糸４本が交差しない組織）を示す図である。
【図３】図３は本発明の織物を構成する織組織の一つである６枚メッシュ組織（模紗組織）を示す図である。
【図４】図４は、図１、図２および図３の織組織から構成される本発明の織物の織組織の一実施形態を示す図である。
【図５】図５は、本発明の織物の織組織の一部を示す拡大図である。
【発明を実施するための形態】
【００１６】
以下に、本発明の実施の形態を添付図面に基づいて説明するが、本発明の技術的範囲を逸脱しない範囲において、様々な変形や修正が可能である。
図１は本発明の織物を構成する織組織の一つである平織組織を示す図であり、図２は本発明の織物を構成する織組織の一つである４−４浮き組織（経糸４本と緯糸４本が交差しない組織）を示す図であり、図３は本発明の織物を構成する織組織の一つである６枚メッシュ組織を示す図である。
【００１７】
図４は、図１、図２および図３の織組織から構成される本発明の織物の織組織の一実施形態を示す図である。本発明の織物は、通気性と防透性とを同時に有することを特徴としており、それらの特性について説明する。
【００１８】
本発明の織物の通気度は、快適性を実感するためにはＪＩＳ  １０９６  ８．２７．１  Ａ法（ＪＩＳ２００４年版）に定めるフラジール法にて測定される通気量が６０ｃｃ／ｃｍ２・s 以上あることが好ましく、夏場の高温多湿条件において快適性を得るためには通気量が１００ｃｃ／ｃｍ２・s 以上であり、さらに好ましくは１２０ｃｃ／ｃｍ２・s 以上あればよい。通気量は、高ければ高いほど衣服内と外気の交換が行いやすく快適であるが、逆に通気量が高すぎると織物の隙間が大きいことを意味し、防透性が得られないことがあり、分光透過率の調整と逆方向に、組織、繊維種、織物密度等を調整することより、分光透過率と通気量を両立させることが重要である。
【００１９】
ここで、本発明でいう防透性とは、光の透過率によって表される。本発明の織物は、波長領域が４００〜７８０ｎｍにおける可視光線の分光透過率が５０％以下であることが重要である。分光透過率が５０％より大きいと織物の隙間が大きく可視光線が通り過ぎるため、衣服とした場合に透け感が大きく感じられる。さらに分光透過率は４０％以下が好ましく、より好ましくは３０％以下である。ただし、分光透過率が５％を下回ると透け感がない代わりに夏物衣料としは重厚感が生じてしまうことがある。
【００２０】
分光透過率を調整するためには、繊維の種類、繊度および織物密度を選択すること、すなわち、透過率が低く、かつ太い繊度の繊維を使用すれば光の透過を抑えることができる。また、織物組織としては、同じ織物密度であれば、組織ズレ（メッシュ効果）が大きくなれば、結果として透過しやすくなる。一方、織物密度は高ければ組織ズレを起こしにくくなり、分光透過率を低くすることができる。
【００２１】
ここで分光透過率とは、分光光度計を用いて測定することができる。分光光度計は光源から出た光を波長ごとに分ける部分（分光部）と、分けた光を試料に当てて光の弱くなる程度を測定する部分（光度計）から構成される。
【００２２】
本発明の織物のカバーファクターは、２０００から２６００の範囲であることが好ましい。カバーファクターが２０００未満では通気性は向上するものの過度に粗な構造となり、透け感が顕著になる。一方、カバーファクターが２６００を超えると透け感はなくなるものの、通気性が不足する。
【００２３】
ここでカバーファクターは、次式にて表される。
カバーファクター＝Ｎ１（Ｄ１）１／２＋Ｎ２（Ｄ２）１／２
（式中、Ｎ１は経糸密度（本／２．５４ｃｍ）、Ｎ２は緯糸密度（本／２．５４ｃｍ）、Ｄ１は経糸の繊度（ｄｔｅｘ）、Ｄ２は緯糸の繊度（ｄｔｅｘ）をそれぞれ表す。）
【００２４】
経糸および緯糸に用いられる糸の総繊度は５６ｄｔｅｘ〜３３０ｄｔｅｘであることが好ましく、単糸繊度は０．７７ｄｔｅｘ〜３．４８ｄｔｅｘであることが好ましい。織物に適切な強度と風合いを付与するためである。単糸の横断面形状は限定されるものでなく、丸型だけでなく、扁平、三角形、Ｙ型、Ｔ型、Ｕ型などの異形、中空糸であってもよい。
【００２５】
本発明の織物を構成する繊維としては、綿や麻等の天然繊維、ウール等の動物繊維、ポリエステルやナイロン等の合成繊維、アセテート等の半合成繊維、レーヨン、キュプラ等の再生繊維などを用いることができる。また、繊維形態も紡績糸やフィラメント等、特に限定されず、各種素材を混紡した紡績糸も使用できる。
【００２６】
優れた通気性と防透性を得るうえで、撚り数１８００Ｔ／ｍ以下のマルチフィラメント糸条が好ましい。１８００Ｔ／ｍより高い撚りが施された長繊維や短繊維糸条では、経糸と緯糸で形成される空隙が大きくなり、防透性が損なわれる恐れがある。一方、撚り数が３００Ｔ／ｍより少なくなると、糸の膨らみにより経糸と緯糸の空隙が低下し、通気性が悪化するという不都合がある。
【００２７】
本発明の織物は、メッシュ組織による高い通気性と、経糸４本と緯糸４本が交差しない組織（「経糸と緯糸が１本おきに交差する」平織ではなく、「経糸と緯糸のいずれかが他方の上を１本、下を２〜３本通過することを繰り返し、経糸と緯糸の交差する組織点が斜めの文様を形成する」綾織でもなく、「経糸と緯糸どちらかの糸の浮きが非常に少なく、経糸または緯糸のみが表に表れているように見える、交差する組織が最も少ない」朱子織でもなく、４本の経糸と４本の緯糸がそれぞれほぼ等間隔で配置され、この４本の経糸の下に潜り込むように４本の緯糸が配置され、あるいは、４本の緯糸の下に潜り込むように４本の経糸が配置される組織）によって、防透性を得ることができる。
【００２８】
さらに、経糸４本と緯糸４本が交差しない組織は、４本の経糸の下に潜り込むように４本の緯糸が配置されるか、４本の緯糸の下に潜り込むように４本の経糸が配置されることによって、当該交差しない組織の裏面部（肌当たり面）では４本の緯糸が直接肌に接触することによって、肌面に直接接触する糸本数が少なくなるので、風合いが改善され、清涼感を得ることができる。図５の矢示部分は、直接肌に接触する４本の緯糸で、他の糸との浮きの差を示す拡大図（５００倍）である。
【００２９】
メッシュ組織（模紗組織）は、組織ズレによりその中心部に隙間（穴あき）ができる組織で、高い通気性が実現できる。その最小組織が６枚メッシュ組織（経糸６本と緯糸６本で構成される）である。メッシュ組織は高い通気性が実現できるが、穴あきのために防透性が劣る。経糸４本と緯糸４本が交差しない組織は、４本の経糸と４本の緯糸がそれぞれ隙間なく並んで配置され、４本の経糸と４本の緯糸が直角に交わるように表裏面に配置される。経糸同士または緯糸同士が隙間なく並んで配置されるため、防透性が優れている。また、染色加工時の熱により経糸および緯糸を構成する繊維が収縮すると、経糸と緯糸が交差していないため、全体として膨らみ、肌当たり面に対してベタ当たり（肌に対して直接接触する糸の面積が大きいこと）が防止されるという効果がある。図４に示すように、６枚メッシュ組織と経糸４本と緯糸４本が交差しない組織が対角線上に配置され、その間を平織組織が埋めることによって、６枚メッシュ組織の隙間（穴あき）により高い通気性を得、経糸４本と緯糸４本が交差しない組織により優れた防透性を得、さらに、組織裏面で肌に接触するのは４本の緯糸であって、肌に接触する織組織の面積が少ないので肌触りがよく、着用時の感触の良好な快適衣料を実現することができる。
【実施例】
【００３０】
以下に、本発明の実施例を説明するが、本発明の技術的範囲を逸脱しない範囲において、様々な変形や修正が可能である。
【００３１】
［実施例１］
経糸として、ポリエステル繊維、１６７ｄｔｅｘ／４８フィラメント、撚り数８００Ｔ／ｍのものを使用し、緯糸として、ポリエステル繊維、１６７ｄｔｅｘ／４８フィラメント、撚り数８００Ｔ／ｍとポリエステル綿混紡糸、Ｔ６５Ｃ３４Ｓを使用し、緯糸配列は１６７ｄｔｅｘ：Ｔ６５Ｃ  ３４Ｓ＝６：４で、経糸４本と緯糸４本が交差しないところにＴ６５Ｃ  ３４Ｓを４本配置し、図４に示すような組織を有する織物を得た。この織物の仕上がり経糸密度は９６本／インチ、仕上がり緯糸密度は８４本／インチで、カバーファクターは２３３５であった。
【００３２】
［比較例１］
経糸として、ポリエステル繊維、１６７ｄｔｅｘ／４８フィラメント、撚り数８００Ｔ／ｍのものを使用し、緯糸として、ポリエステル綿混紡糸、Ｔ６５Ｃ４５／２を使用し、平織組織の織物を得た。この織物の仕上がり経糸密度は８７本／インチ、仕上がり緯糸密度は５８本／インチで、カバーファクターは、２０６３であった。
【００３３】
そして、実施例１と比較例１の織物について、以下に説明する方法により、分光透過率、紫外線遮蔽率、吸水性、速乾性および通気量について測定した。
《分光透過率》（株）島津製作所製の紫外・可視・近赤外分光光度計（ＵＶ３６００に積分球付属装置ＩＳＲ−３１００を取り付けたもの）により、測定波長４００−７８０ｎｍ（可視光線）における分光透過率を測定した。具体的には、測定対象の織物を横方向に約３ｍｍづつ移動させて１０箇所で測定し、その１０個の測定値の算術平均値を求めた。その測定結果を以下の表１に記載する。
【００３４】
《紫外線遮蔽率》（株）島津製作所製の紫外・可視・近赤外分光光度計（ＵＶ３６００に積分球付属装置ＩＳＲ−３１００を取り付けたもの）により、測定波長２８０−４００ｎｍ（紫外線）における紫外線遮蔽率を測定した。具体的には、測定対象の織物を横方向に約３ｍｍづつ移動させて１０箇所で測定し、その１０個の測定値の算術平均値を求めた。その測定結果を以下の表１に記載する。
【００３５】
《吸水性》ＪＩＳ  Ｌ  １９０７：２０１０繊維製品の吸水性試験方法の「滴下法」と「バイレック法」により吸水性を測定し、後記する方法により「速乾性」を測定した。滴下法では、ＪＩＳＬ１９０７：２０１０に従って水を試験片に１滴滴下させてから湿潤だけが残った状態までの時間を測定した。バイレック法では、ＪＩＳＬ１９０７：２０１０に従って毛細管現象によって水が上昇した高さをたて方向及びよこ方向別に測定した。その測定結果を以下の表２に記載する。
【００３６】
速乾性は、１０ｃｍ×１０ｃｍの大きさの試験片の重量（Ｗ）を測定し、その試験片に水を０．６ｃｃ滴下して質量（Ｗ０）を測定し、標準状態（２０℃、相対湿度６５％）下で試験片を吊るして所定時間ごとの質量（Ｗｔ）を測定し、以下の式に従って、残留水分率（％）を求めた。
残留水分率（％）＝〔（Ｗｔ−Ｗ）／（Ｗ０−Ｗ）〕×１００
そして、試験片に水を滴下してから、この残留水分率（％）が１０％になるまでの時間を求めた。
【００３７】
《通気量》
ＪＩＳ  １０９６  ８．２７．１  Ａ法（ＪＩＳ２００４年版）に定めるフラジール法にて通気量を測定した。その測定結果を以下の表２に記載する。
【００３８】
【表１】
0006655478.tif 000002
【００３９】
【表２】
0006655478.tif 000003
【００４０】
表１に示すように、実施例１の織物は、平織組織のみからなる比較例１の織物と同程度の分光透過率と紫外線遮蔽率を有しており、優れた防透性を備えていることが分かる。また、表２に示すように、実施例１の織物は、平織組織のみからなる比較例１の織物に比べて、通気性が向上していることが分かる。
【００４１】
本発明は、ユニホーム、ブラウスおよびシャツ、スポーツ用衣服等の織物に好適に用いることができる。
【図１】
0006655478.tif 000004
【図２】
0006655478.tif 000005
【図３】
0006655478.tif 000006
【図４】
0006655478.tif 000007
【図５】
0006655478.tif 000008